(57)【要約】【課題】  木製薄板へのエチレングリコール等の溶液の含侵や木製薄板の両面への切れ込み加工を行うことなく、木製薄板の三次元加工を容易に行うことができる三次元加工用木製薄板を提供する。【解決手段】  三次元加工用木製薄板１０は、木の繊維方向に交差、好ましくは直交する山谷を有する波形（なみがた）に形成されている。この波形の断面形状は正弦曲線状である。三次元加工用木製薄板１０の板厚ｔは、０．１５〜３．００ｍｍである。板厚ｔが０．１５ｍｍ未満では、三次元加工用木製薄板１０の三次元加工時に木の繊維方向に割れが生じる場合があり、板厚が３．００ｍｍを超えると、三次元加工用木製薄板１０三次元加工時に木の繊維方向に交差する方向に割れる場合がある。上記波形は、山谷の高さｈが１．０〜１５．０ｍｍであり、ピッチｐが１．０〜１５．０ｍｍ、好ましくは２．０〜８．０ｍｍである。【選択図】図１
2019111797.tif 000002
【特許請求の範囲】
【請求項１】
三次元加工用木製薄板であって、前記木製薄板の木の繊維方向の交差方向に山谷を有する波形に形成された三次元加工用木製薄板。
【請求項２】
前記波形の木製薄板の板厚が０．１５〜３．００ｍｍであることを特徴とする請求項１に記載の三次元加工用木製薄板。
【請求項３】
前記波形は山谷の高さが１．０〜１５．０ｍｍであることを特徴とする請求項１又は２に記載の三次元加工用木製薄板。
【請求項４】
前記波形の山谷のピッチが１．０〜１５．０ｍｍであることを特徴とする請求項１から３のいずれか１項に記載の三次元加工用木製薄板。
【請求項５】
前記山谷のピッチが２．０〜８．０ｍｍであることを特徴とする請求項４に記載の三次元加工用木製薄板。
【請求項６】
前記波形の断面形状が正弦曲線状であることを特徴とする請求項１から５のいずれか１項に記載の三次元加工用木製薄板。
【請求項７】
前記波形が二重波形可展面であることを特徴とする請求項１から５のいずれか１項に記載の三次元加工用木製薄板。
【請求項８】
前記波形がダイヤカット面であることを特徴とする請求項１から５のいずれか１項に記載の三次元加工用木製薄板。
【請求項９】
三次元加工用木製薄板を木の繊維方向に屈曲すべく互いに噛合する一対の波形歯車状ローラからなり、前記波形は、前記木製薄板の木の繊維方向の交差方向に山谷を有する波形に形成された三次元加工用木製薄板の製造装置。
【請求項１０】
前記木製薄板の板厚が０．１５〜３．００ｍｍであることを特徴とする請求項９に記載の三次元加工用木製薄板の製造装置。
【請求項１１】
前記波形の山谷の高さが１．０〜１５．０ｍｍであることを特徴とする請求項９又は１０に記載の三次元加工用木製薄板の製造装置。
【請求項１２】
前記波形の山谷のピッチが１．０〜１５．０ｍｍであることを特徴とする請求項９から１１のいずれか１項に記載の三次元加工用木製薄板の製造装置。
【請求項１３】
前記山谷のピッチが２．０〜８．０ｍｍであることを特徴とする請求項１２に記載の三次元加工用木製薄板の製造装置。
【請求項１４】
前記波形の断面形状が正弦曲線状であることを特徴とする請求項９から１３のいずれか１項に記載の三次元加工用木製薄板の製造装置。
【請求項１５】
前記波形の断面形状が二重波形可展面であることを特徴とする請求項９から１３のいずれか１項に記載の三次元加工用木製薄板の製造装置。
【請求項１６】
前記波形の断面形状がダイヤカット面であることを特徴とする請求項９から１３のいずれか１項に記載の三次元加工用木製薄板の製造装置。
【発明の詳細な説明】
【技術分野】
【０００１】  本発明は、三次元加工用木製薄板及びその製造装置に関する。
【背景技術】
【０００２】  乾燥した木製薄板は、引張許容ひずみが小さいので、その三次元加工時に割れ等が生じがちである。そのため、従来は、木製薄板の割れ等を防止するために、木製薄板の三次元加工前に、乾燥した木製薄板にポリエチレングリコール等の溶液を含浸させて木製薄板を膨潤／軟化させたり、木製薄板の両面に木の繊維方向に直交する切れ込み加工を等間隔で行ったり（例えば、特許文献１参照）している。
【先行技術文献】
【特許文献】
【０００３】
【特許文献１】特開２０１１−９３２４９号公報
【発明の概要】
【発明が解決しようとする課題】
【０００４】  しかしながら、木製薄板へのエチレングリコール等の溶液の含浸や木製薄板の両面への切れ込み加工には、多くの手間がかかる上に、特に前者においては、溶液中の化学物質が三次元加工後でも木製薄板に残存するので、人体への影響に配慮を要する場合が生じる。【０００５】  本発明の目的は、木製薄板へのエチレングリコール等の溶液の含浸や木製薄板の両面への切れ込み加工を行うことなく、木製薄板の三次元加工を容易に行うことができる三次元加工用木製薄板及びその製造装置を提供することにある。【０００６】  上記目的を達成するために、請求項１に記載の三次元加工用木製薄板は、三次元加工用木製薄板であって、前記木製薄板の木の繊維方向の交差方向に山谷を有する波形の形状であることを特徴とする。【０００７】  請求項９に記載の三次元加工用木製薄板の製造装置は、三次元加工用木製薄板を木の繊維方向に屈曲すべく互いに噛合する一対の波形（なみがた）歯車状ローラからなり、前記波形は、前記木製薄板の木の繊維方向の交差方向に山谷を有することを特徴とする。
【発明の効果】
【０００８】  請求項１に記載の三次元加工用木製薄板によれば、木製薄板へのエチレングリコール等の溶液の含浸や木製薄板の両面への切れ込み加工を行うことなく、木製薄板の三次元加工を容易に行うことができる。【０００９】  請求項９記載の三次元加工用木製薄板の製造装置によれば、三次元加工用木製薄板を容易に且つ効率よく製造することができる。
【図面の簡単な説明】
【００１０】
【図１】本発明の実施の形態に係る三次元加工用木製薄板の斜視図である。
【図２】本発明の実施の形態に係る三次元加工用木製薄板の製造装置を概略的に示す図である。
【図３】図１の三次元加工用木製薄板の第１の変形例を説明するのに用いられる図である。
【図４】図１の三次元加工用木製薄板の第２の変形例を説明するのに用いられる図である。
【発明を実施するための形態】
【００１１】  以下、本発明を図面を参照しながら詳述する。
【００１２】  図１は、本発明の実施の形態に係る三次元加工用木製薄板の斜視図である。
【００１３】  図１において、三次元加工用木製薄板１０は、材質がウオルナット、シナ、ブナ、ナラ等であり、木の繊維方向に交差、好ましくは直交する山谷を有する波形（なみがた）に形成されている。この波形の断面形状は正弦曲線状である。
【００１４】  三次元加工用木製薄板１０の板厚ｔは、０．１５〜３．００ｍｍである。板厚ｔが０．１５ｍｍ未満では、三次元加工用木製薄板１０の三次元加工時に木の繊維方向に割れが生じる場合があり、板厚が３．００ｍｍを超えると、三次元加工用木製薄板１０の三次元加工時に木の繊維方向に交差する方向に割れる場合がある。
【００１５】  上記波形は、山谷の高さｈが１．０〜１５．０ｍｍであり、ピッチｐが１．０〜１５．０ｍｍ、好ましくは２．０〜８．０ｍｍである。
【００１６】  図１の三次元加工用木製薄板１０によれば、木製薄板へのエチレングリコール等の溶液の含浸や木製薄板の両面への切れ込み加工を行うことなく、木製薄板の三次元加工を容易に行うことができる。
【００１７】  図２は、本発明の実施の形態に係る三次元加工用木製薄板の製造装置を概略的に示す図である。
【００１８】  図２において、三次元加工用木製薄板の製造装置は、三次元加工用木製薄板１０を木の繊維方向に屈曲すべく互いに噛合する一対の波形歯車状ローラ１１，１２からなり、この波形は、木製薄板１０の木の繊維方向の交差方向、好ましくは直交方法に山谷を有し、波形の断面形状が正弦曲線状である。この場合の製造装置のローラ１１，１２の噛合面は、図１の三次元加工用木製薄板１０の相補形状をなす。ローラ１１，１２は、それらの回転により、１〜６０ｍ／分で三次元加工用木製薄板１０を屈曲して、図１の三次元加工用木製薄板１０を製造する。
【００１９】  図２の三次元加工用木製薄板の製造装置によれば、三次元加工用木製薄板を容易に且つ効率よく製造することができる。
【００２０】  図３は、図１の三次元加工用木製薄板の第１の変形例を説明するのに用いられる図である。
【００２１】  図１の三次元加工用木製薄板１０において、波形の形状が４個の平行四辺形の繰り返しで構成されている「二重波形可展面」、いわゆる「ミウラ折り」形状である（図３）。この場合の製造装置のローラ１１，１２の噛合面は、図３の「二重波形可展面」の相補形状をなす。
【００２２】  図４は、図１の三次元加工用木製薄板の第２の変形例を説明するのに用いられる図である。
【００２３】  図１の三次元加工用木製薄板１０において、波形の形状が「ダイヤカット」面、いわゆる「ミウラ折り」の一種の形状である（図４）。この場合の製造装置のローラ１１，１２の噛合面は、図４の「ダイヤカット」面の相補形状をなす。
【符号の説明】
【００２４】１０  三次元加工用木製薄板
１１，１２  波形歯車状ローラ
【図１】
2019111797.tif 000003
【図２】
2019111797.tif 000004
【図３】
2019111797.tif 000005
【図４】
2019111797.tif 000006